(57)【要約】【課題】雑草の発生、繁茂を効果的に抑制することのできる防草シートを提供する。【解決手段】防草シート１は、無機繊維１１を主体とする不織布に消石灰１２を担持させたシートである。無機繊維１１を主体とした不織布に消石灰１２を担持させてなることにより、アルカリ性の成分が防草シートから防草シートの下部の土壌に浸透される。これにより、酸性〜弱酸性である土壌において特に顕著である雑草等の発生・繁茂を効果的に抑制することができる。【選択図】図１
2010252630.tif 000002
【特許請求の範囲】
【請求項１】
無機繊維を主体とする不織布中に消石灰を担持させてなることを特徴とする防草シート。
【請求項２】
顔料を更に含有することを特徴とする請求項１記載の防草シート。
【請求項３】
有機繊維を更に含有することを特徴とする請求項１又は２記載の防草シート。
【請求項４】
バインダを更に含有することを特徴とする請求項１〜３のいずれか一項に記載の防草シート。
【請求項５】
凝集剤を更に含有することを特徴とする請求項１〜４のいずれか一項に記載の防草シート。
【請求項６】
６０〜９９．５重量％の無機繊維と、０．５〜３重量％の消石灰と、５重量％以下の顔料と、２０重量％以下の有機繊維と、１０重量％以下のバインダと、２重量％以下の凝集剤と、を含有することを特徴とする防草シート。
【発明の詳細な説明】
【技術分野】
【０００１】
本発明は、防草シートに関する。
【背景技術】
【０００２】
公園や道路周辺等の雑草の発生及び繁茂を抑制するために、地面から生える雑草の貫通の抑制、遮光による雑草の発芽及び成長の抑制、及び雑草の種子の着床の防止を主な機能とする防草シートが従来から用いられている。防草シートとしては、合成繊維を主成分とした不織布製のものが知られている（例えば、特許文献１参照）。
【先行技術文献】
【特許文献】
【０００３】
【特許文献１】特開２００４−２９８１５４号公報
【発明の概要】
【発明が解決しようとする課題】
【０００４】
しかしながら、特許文献１のような合成繊維からなる防草シートでは、雑草の発生や繁茂を抑制する効果が十分ではない場合があり、除草剤との併用が必要となる場合がある。
【０００５】
本発明は上記を鑑みてなされたものであり、雑草の発生、繁茂を効果的に抑制することのできる防草シートを提供することを目的とする。
【課題を解決するための手段】
【０００６】
上記目的を達成するため、本発明に係る防草シートは、無機繊維を主体とする不織布中に消石灰を担持させてなることを特徴とする。
【０００７】
上記のように、無機繊維を主体とする不織布中に消石灰を担持させた防草シートを用いることにより、土壌面が遮光されるとともに、雨水等により溶出したアルカリ性の成分が防草シートから下部の土壌に浸透される。これにより、遮光による雑草の発芽及び成長の抑制に加え、酸性〜弱酸性である土壌において特に顕著である雑草等の発生・繁茂が効果的に抑制することができる。さらに、風などにより運ばれ防草シート上に着床した種子が発芽しても、本発明に係る防草シートにおいてはアルカリ性の成分により成長が抑制される。
【０００８】
ここで、上記の防草シートは、顔料を更に含有する態様とすることができる。このように、防草シートに顔料を含有させることで、例えば、防草シート自体の色を、そのシートを使用した場所の周囲の色と似せて目立たない色や、鳥、虫、そして犬や猫に代表される動物等が好まない色に着色することができる。目立たない色に着色することで、鳥や動物が防草シートに興味を持つことを抑制し、その結果、啄ばんだり咥えたりすることにより防草シートを破損させる恐れを少なくすることができ、また、鳥、虫、動物等が好まない色に着色することで、これらの生物が防草シートに接近することを抑制し、その結果、排泄物等による防草シートの効果の低下等の弊害を抑制することができる。また、顔料の色によっては、景観等に配慮することもできる。
【０００９】
また、上記の防草シートは、有機繊維を更に含有する態様とすることができる。このように、有機繊維を含有することにより防草シートの強度が高められ、雑草の発生、繁茂を効果的に抑制することができると共に、設置時の取り扱い性がよく、耐久性の高い防草シートが得られる。
【００１０】
また、上記の防草シートは、バインダを更に含有する態様とすることができる。このように、バインダを含有した場合にも、防草シートの強度が高められ、雑草の発生、繁茂を効果的に抑制することができると共に、設置時の取り扱い性がよく、耐久性の高い防草シートが得られる。
【００１１】
また、上記の防草シートは、凝集剤を更に含有する態様とすることができる。このように、凝集剤を含有することにより、防草シートの製造時に材料である各成分を効果的に凝集させることができるため、防草シートの強度を向上させることができる。
【００１２】
なお、上記の作用を効果的に奏する構成としては、具体的に、６０〜９９．５重量％の無機繊維と、０．５〜３重量％の消石灰と、５重量％以下の顔料と、２０重量％以下の有機繊維と、１０重量％以下のバインダと、２重量％以下の凝集剤と、を含有する態様が挙げられる。
【発明の効果】
【００１３】
本発明によれば、雑草の発生、繁茂を効果的に抑制することのできる防草シートが提供される。
【図面の簡単な説明】
【００１４】
【図１】本発明の実施形態に係る防草シートの概略構成図である。
【発明を実施するための形態】
【００１５】
以下、添付図面を参照して、本発明を実施するための形態を詳細に説明する。なお、図面の説明においては同一要素には同一符号を付し、重複する説明を省略する。
【００１６】
図１は、本発明の実施形態に係る防草シートの構成を説明する図である。本実施形態に係る防草シート１は、無機繊維１１を主体とする不織布中に消石灰１２を担持させたシートである。また、本実施形態に係る防草シート１は、公園、道路の周辺、田畑の畦道等の雑草の繁茂を抑制しようとする土壌の表面に配置される。
【００１７】
防草シート１に用いられる無機繊維１１は、防草シート１の全重量に対して６０〜９９．５重量％の範囲で含有されることが好ましく、７５％〜９９．５重量％の範囲で含有されることが更に好ましい。無機繊維１１の含有量が６０重量％以下である場合には、例えば、難燃性向上効果等の無機繊維１１を用いることによる効果が十分に奏されない。無機繊維１１としては、例えばロックウール、ガラス繊維、セラミックファイバー、グラスウール等が用いられるが、ロックウールが特に好適に用いられる。また、無機繊維１１として用いられるロックウールは、ケイ酸と酸化カルシウムを主成分とする高炉スラグや玄武岩、その他の天然岩石などを主原料として、キュポラや電気炉で1,500〜1,600℃の高温で溶融するか、または高炉から出たのち、同程度の高温に保温した溶融スラグを炉底から流出させ、遠心力などで吹き飛ばして繊維状にする公知の方法で製造される。なお、無機繊維１１に用いられるロックウールとしては、農業用ロックウールのようにｐＨが調整されたものと比較して、高炉スラグを主原料としｐＨの調整等が行われない産業・工業製品用のロックウールがより好適に用いられる。このロックウールは、溶出ｐＨが７〜８程度であり、防草シート１をアルカリ性とすることに有利に働く。また、ロックウールを無機繊維１１として用いる場合、繊維径は３〜７μｍであるものが好適に用いられる。
【００１８】
本実施形態に係る防草シート１では、防草シート１のｐＨをさらに高める目的から消石灰１２が更に含有される。消石灰１２は、防草シート１の全重量に対して０．５〜３重量％の範囲で含有されることが好ましく、１〜２重量％の範囲で含有されることがさらに好ましい。上記の範囲で消石灰１２を含有することにより、防草シート１のｐＨが９前後となるため、雑草の発生・繁茂が効果的に抑制される。なお、消石灰１２の含有量が０．５重量％未満であると、ｐＨが十分に高められていないことから、０．５〜３重量％の範囲と比較して、雑草の発生・繁茂の抑制効果が抑えられる可能性がある。一方、消石灰１２の含有量が３重量％より大きい場合は、防草シート１のｐＨが１０以上となるから、防草シート１の下部の土壌の環境を悪化させてしまう可能性がある。防草シート１に含有される消石灰１２は、粒径が１ｍｍ以下のものであるものが好ましい。このように粒径が１ｍｍ以下の消石灰１２を用いることにより、防草シート１中に消石灰１２が効果的に分散され、消石灰１２が含有されることによるｐＨを高める効果を防草シート１において均一に得ることができる。
【００１９】
なお、本実施形態に係る防草シート１には、任意成分として、顔料、有機繊維、バインダ、凝集剤が含有されていてもよい。以下、これらの成分について説明する。
【００２０】
防草シート１に顔料が含有される場合、防草シート１を任意の色に着色することができるため、例えば、鳥、虫、犬や猫に代表される動物等が好まない色の顔料を用いることにより、防草シート１を鳥害や虫害等から守ることができ、防草シート１による雑草の発生・繁茂を抑制する効果をより長期に得ることができる。防草シート１に顔料が含有される場合、その含有量は防草シート１の全重量に対して５重量％以下とすることが好ましい。顔料の含有量を５重量％以上とした場合、顔料が防草シート１から脱落しやすくなる可能性があり、顔料を含有することによる効果を十分に奏することができない可能性がある。顔料により着色する色は特に制限されないが、例えば鳥、虫、動物等が近寄る可能性を低くするために暗色系とすることができる。このように鳥、虫、動物等が接近する可能性が低くなるような暗色系とした場合には、鳥や動物等が啄ばんだり咥えたりすることによる防草シート１の破損を回避することができる。また、鳥、虫、動物等の接近を抑制することにより、これらの生物からの排泄物による防草シート１の劣化や効果の低下等の弊害を抑制することができる。さらに、暗色系とした場合には、防草シート１において外部からの光を吸収しやすいことから、防草シート１の下部の土壌に対する遮光効果を高めることができ、雑草の発生・繁茂を抑制する効果を高めることができる。防草シート１に用いられる顔料としては特に制限されないが、無機材料からなることが好ましく、また、暗色系とする場合にはカーボン系の顔料が好適に用いられる。カーボン系の顔料としては、例えばカーボンブラックが挙げられる。
【００２１】
また、防草シート１には有機繊維が含有されていてもよい。防草シート１に有機繊維が含有されることにより、防草シート１の強度を増すことができるため、防草シート１の設置時の取り扱い性や耐久性を高めることができる。防草シート１に用いられる有機繊維としては、例えばポリエステル、ポリアミド等の合成繊維のほか、パルプ、麻、綿等の天然繊維を用いることもできる。また上記に示す繊維の中から複数種類を併用してもよい。防草シート１に有機繊維が含有される場合、防草シート１の全重量に対して２０重量％以下であることが好ましい。有機繊維の含有量が２０重量％より大きい場合であっても有機繊維による防草シート１の耐久性の向上に係る効果は大きくは高められない。さらに有機繊維の含有量が高まることにより防草シート１が燃えやすくなることから、防草シート１の用途を選択する必要が出てくる。防草シート１に有機繊維を含有される場合の有機繊維のモノフィラメントの繊維径は、３〜７μｍであることが好ましい。また、有機繊維の平均繊維長は、３〜５０ｍｍであることが好ましく、５〜３０ｍｍがより好ましい。
【００２２】
また、防草シート１には、必要に応じてバインダを含有することができる。防草シート１にバインダを含有させることで、バインダが防草シート１を構成する他の材料間に介在し、防草シート１が補強されるため、防草シート１の設置時の取り扱い性や耐久性を高めることができる。防草シート１に含有されるバインダとしては、水溶性の樹脂、または樹脂のエマルジョンが用いられる。代表的には、アクリル系、酢酸ビニル系、フェノール系の各樹脂、でんぷん等が挙げられる。このうち、熱可塑性のバインダを用いることが好ましく、アクリル系樹脂エマルジョンからなるバインダを用いることが特に好ましい。防草シート１にバインダが含有される場合、その含有量は防草シート１の全重量に対して１０重量％以下とすることが好ましい。バインダの含有量を１０重量％以上とした場合であっても、防草シート１の設置時の取り扱い性、強度、耐久性等の向上に係る効果は大きくは高められない。また、有機繊維の含有量が高まることにより防草シート１が燃えやすくなることから、防草シート１の用途を選択する必要がある。
【００２３】
また、防草シート１には、必要に応じて凝集剤を含有することができる。凝集剤を含有することにより、後述の防草シート１の製造時において、防草シート１を構成する材料を好適に凝集させることができるため、製造後の防草シート１の強度が向上される。防草シート１に用いられる凝集剤としては、高分子凝集剤や硫酸アルミニウム等の種々のものを用いることができるが、高分子凝集剤を本実施形態に係る凝集剤として用いる場合にはアニオン性の凝集剤であることが好ましい。さらに、アニオン性の高分子凝集剤において好適に用いられるものとしては、ポリアクリルアミドが挙げられる。防草シート１に凝集剤が含有される場合、その含有量は防草シート１の全重量に対して２重量％以下とすることが好ましい。バインダの含有量を２重量％以上とした場合であっても、防草シート１に対する補強効果を大きく向上させることは難しく、また、防草シート１に係る費用が高価となってしまうので好ましくない。
【００２４】
以上の構成を有する防草シート１の厚さは、好ましくは２〜１０ｍｍであり、更に好ましくは３〜５ｍｍである。防草シート１の厚さが１０ｍｍ以上であると、防草シート１が重量が増すために、防草シート１が自重により切断される可能性がある。さらに、重量が重くなるため、設置時の取り扱い性が低下する。また、防草シート１の厚さが２ｍｍ以下であると、防草シート１の構成材料の密度ムラが発生し、遮光性が低下するため、本実施形態の防草シート１による雑草の繁茂に対する抑制効果を十分に発揮することができない。さらに、防草シート１に被覆された土壌に生えた雑草が成長し防草シート１を貫通しやすくなる。
【００２５】
また、防草シート１の密度は、３００ｋｇ／ｍ３以下であることが好ましく、２４０ｋｇ／ｍ３程度であることがさらに好ましい。密度が３００ｋｇ／ｍ３より大きい場合、防草シート１の重量が増し、防草シート１の重量により切断される可能性がある。
【００２６】
なお、本発明の防草シート１を構成する材料の好適な組成としては、例えば、以下の例が挙げられる。
無機繊維（ロックウール）：７９重量％
有機繊維（ポリエステル）：１１重量％
バインダ（アクリル系樹脂エマルジョン）：７重量％
消石灰：１重量％
顔料（カーボンブラック）：１重量％
凝集剤（ポリアクリルアミド）：１重量％
【００２７】
次に、上記の防草シート１の製造方法について説明する。防草シート１の製造方法は、特に限定されないが、例えば、無機繊維及び消石灰と、必要に応じてさらに含有される種々の材料（顔料、有機繊維、バインダ、凝集剤等）を水中で混合した後、公知の抄紙機等を用いて抄造することにより防草シート１が得られる。
【００２８】
以上、本発明の実施形態について説明したが、本発明は上記実施形態に限定されるものではなく種々の変更を行うことができる。
【００２９】
例えば、景観等を考慮して、防草シート１の一方の表面（土壌表面に配置した場合に露出される面）の上部に種子や苗を配置することにより、当該種子から発生した草や苗から生育した草によって防草シート１の表面を覆う構成としてもよい。また、防草シート１の一方の面に種子や苗を配置する構成に代えて、防草シート１内に種子等を含有させる構成としてもよい。なお、上記のように防草シート１を覆うために用いられる草（またはその種子）としては、無機繊維１１や消石灰１２によるアルカリ土壌の環境であっても生育能力が高い草であることが好ましく、例えば、イワダレソウ等が好適に用いられる。
【実施例】
【００３０】
以下、実施例に基づき本発明をさらに具体的に説明するが、本発明は以下の実施例に何ら限定されるものではない。
【００３１】
（実施例の防草シート片の作成）
無機繊維（ロックウール、平均繊維径４．５μｍ）７９重量％と、有機繊維として、ポリエステル（繊維径５μｍ、平均繊維長３０ｍｍ）１１重量％と、消石灰１重量％と、バインダ（アクリル系樹脂エマルジョン）７重量％と、顔料（カーボンブラック）１重量％と、凝集剤（ポリアクリルアミド）１重量％と、を水中に投入し、混合した。この混合液より厚さ４ｍｍ、密度２４０ｋｇ／ｍ３の防草シートを得た。さらに、これを長さ１０ｍ、幅１ｍに切断して、実施例に係る防草シート片を得た。
【００３２】
（評価）
上記の実施例の防草シート片を用いて、生育試験を行った。具体的には、５月中旬から３ヶ月間、地面上にこの防草シート片を設置し、放置したが、雑草は生えなかった。
【符号の説明】
【００３３】
１…防草シート、１１…無機繊維、１２…消石灰。
【図１】
2010252630.tif 000003